(57)【要約】      （修正有）【課題】ＵＶ−ＬＥＤなどの高出力光源に用いられるシリコン樹脂にナノ粒子を分散させる際、ナノ粒子の分散性を向上させうる手段を提供する。【解決手段】ナノ粒子との親和性を有する頭部と、シリコン樹脂との親和性を有する尾部と、を含むシロキサン系分散剤であり、シロキサン系分散剤、ナノ粒子、およびシリコン樹脂を含むナノ粒子ペースト組成物であり、また窒素含有基、カルボキシル基、メルカプト基、またはリン酸基を有する頭部と、シリコーン部分を有する尾部とを含むシロキサン系分散剤を用いて、ナノ粒子をシリコン樹脂に分散させ、さらにエポキシ基を有するシリコン樹脂を添加した後、熱処理して形成されるシリコンゴムである。【選択図】なし【特許請求の範囲】
【請求項１】
ナノ粒子との親和性を有する頭部と、
シリコン樹脂との親和性を有する尾部と、
を含むシロキサン系分散剤。
【請求項２】
前記シロキサン系分散剤が、下記化学式（１）および下記化学式（２）で表される頭部からなる群より選択される頭部と、下記化学式（３）で表される尾部からなる群より選択される尾部と、を含むことを特徴とする請求項１に記載のシロキサン系分散剤：
【化１】
2007196224.tif 000032
【化２】
2007196224.tif 000033
前記化学式（１）中、Ｒは、それぞれ独立して、水素原子または炭素数１〜４の直鎖状のもしくは分岐状のアルキル基であり、
【化３】
2007196224.tif 000034
前記化学式（３）中、ｎは、２〜３０の整数であり、ｘおよびｙは、それぞれ独立して、２〜２０の整数である。
【請求項３】
前記シロキサン系分散剤が、下記化学式（４）〜（２６）で表されるシロキサン系分散剤からなる群より選択される少なくとも１種であることを特徴とする、請求項１または２に記載のシロキサン系分散剤：
【化４】
2007196224.tif 000035
【化５】
2007196224.tif 000036
【化６】
2007196224.tif 000037
【化７】
2007196224.tif 000038
【化８】
2007196224.tif 000039
【化９】
2007196224.tif 000040
【化１０】
2007196224.tif 000041
【化１１】
2007196224.tif 000042
【化１２】
2007196224.tif 000043
【化１３】
2007196224.tif 000044
【化１４】
2007196224.tif 000045
【化１５】
2007196224.tif 000046
【化１６】
2007196224.tif 000047
【化１７】
2007196224.tif 000048
【化１８】
2007196224.tif 000049
【化１９】
2007196224.tif 000050
【化２０】
2007196224.tif 000051
【化２１】
2007196224.tif 000052
【化２２】
2007196224.tif 000053
【化２３】
2007196224.tif 000054
【化２４】
2007196224.tif 000055
【化２５】
2007196224.tif 000056
【化２６】
2007196224.tif 000057
前記化学式（４）〜（２６）中、Ｒは、それぞれ独立して、水素原子または炭素数１〜４の直鎖状もしくは分岐状のアルキル基であり、ｎは、２〜３０の整数であり、ｘおよびｙは、それぞれ独立して、２〜２０の整数である。
【請求項４】
請求項１〜３のいずれか１項に記載のシロキサン系分散剤、ナノ粒子、およびシリコン樹脂を含むことを特徴とする、ナノ粒子ペースト組成物。
【請求項５】
シロキサン系分散剤、ナノ粒子、およびシリコン樹脂の総質量１００質量％を基準として、
４０〜７０質量％のナノ粒子と、
０．１〜３質量％のシロキサン系分散剤と、
残部のシリコン樹脂と、
を含むことを特徴とする、請求項４に記載のナノ粒子ペースト組成物。
【請求項６】
前記ナノ粒子が、ＩＩ−ＶＩ族化合物半導体、ＩＩＩ−Ｖ族化合物半導体、ＩＶ−ＶＩ族化合物半導体、ＩＶ族化合物半導体、金属、および磁性粒子からなる群より選択される少なくとも１種であることを特徴とする、請求項４または５に記載のナノ粒子ペースト組成物。
【請求項７】
前記ナノ粒子が、ＣｄＳ、ＣｄＳｅ、ＣｄＴｅ、ＺｎＳ、ＺｎＳｅ、ＺｎＴｅ、ＧａＮ、ＧａＰ、ＧａＡｓ、ＧａＳｂ、ＡｌＮ、ＡｌＰ、ＡｌＡｓ、ＡｌＳｂ、ＩｎＰ、ＩｎＡｓ、ＩｎＳｂ、ＳｉＣ、Ｆｅ、Ｐｔ、Ｎｉ、Ｃｏ、Ａｌ、Ａｇ、Ａｕ、Ｃｕ、ＦｅＰｔ、Ｆｅ２Ｏ３、Ｆｅ３Ｏ４、Ｓｉ、およびＧｅからなる群より選択される少なくとも１種であることを特徴とする、請求項６に記載のナノ粒子ペースト組成物。
【請求項８】
前記ナノ粒子が、コア−シェル構造を有することを特徴とする、請求項４〜７のいずれか１項に記載のナノ粒子ペースト組成物。
【請求項９】
窒素含有基、カルボキシル基、メルカプト基、またはリン酸基を有する頭部と、シリコーン部分を有する尾部とを含むシロキサン系分散剤を用いて、ナノ粒子をシリコン樹脂に分散させ、さらにエポキシ基を有するシリコン樹脂を添加した後、熱処理して形成されるシリコンゴム。
【請求項１０】
前記窒素含有基、カルボキシル基、メルカプト基、またはリン酸基を有する頭部と、シリコーン部分を有する尾部とを含むシロキサン系分散剤が、２種以上併用して用いられることを特徴とする、請求項９に記載のシリコンゴム。
【請求項１１】
前記窒素含有基、カルボキシル基、メルカプト基、またはリン酸基を有する頭部と、シリコーン部分を有する尾部とを含むシロキサン系分散剤が、下記化学式（４）〜（１１）および下記化学式（１５）〜（２３）で表されるシロキサン系分散剤からなる群より選択される少なくとも１種であることを特徴とする、請求項９または１０に記載のシリコンゴム：
【化２７】
2007196224.tif 000058
【化２８】
2007196224.tif 000059
【化２９】
2007196224.tif 000060
【化３０】
2007196224.tif 000061
【化３１】
2007196224.tif 000062
【化３２】
2007196224.tif 000063
【化３３】
2007196224.tif 000064
【化３４】
2007196224.tif 000065
【化３５】
2007196224.tif 000066
【化３６】
2007196224.tif 000067
【化３７】
2007196224.tif 000068
【化３８】
2007196224.tif 000069
【化３９】
2007196224.tif 000070
【化４０】
2007196224.tif 000071
【化４１】
2007196224.tif 000072
【化４２】
2007196224.tif 000073
【化４３】
2007196224.tif 000074
前記化学式（４）〜（１１）および（１５）〜（２３）中、Ｒは、それぞれ独立して、水素原子または炭素数１〜４の直鎖状もしくは分岐状のアルキル基であり、ｎは、２〜３０の整数であり、ｘおよびｙは、それぞれ独立して、２〜２０の整数である。
【請求項１２】
前記エポキシ基を有するシリコン樹脂が、下記化学式（２７）で表されるシリコン樹脂であることを特徴とする、請求項９〜１１のいずれか１項に記載のシリコンゴム：
【化４４】
2007196224.tif 000075
前記化学式（２７）中、ｎは、２〜３０の整数である。
【請求項１３】
前記熱処理が、７０〜１５０℃の温度範囲で、０．５〜１２時間の間、行われることを特徴とする、請求項９〜１２のいずれか１項に記載のシリコンゴム。
【発明の詳細な説明】
【技術分野】
【０００１】
本発明は、シロキサン系分散剤およびこれを含むナノ粒子ペースト組成物に関し、より詳細には、ナノ粒子との親和性を有する頭部と、シリコン樹脂との親和性を有する尾部と、を含むシロキサン系分散剤およびこれを含むナノ粒子ペースト組成物に関する。
【背景技術】
【０００２】
量子ドットは、量子閉じ込め効果を示すナノサイズの半導体物質であり、優れた物理的、化学的および電気的特性を有するため、多様な電気的および光学的素子に用いられている。
【０００３】
前記量子ドットは、各種の素子に用いられるために、通常、溶媒または樹脂などの分散媒と混合されてペースト状に製造される。しかし、前記量子ドットは、ナノ粒子の特性上、各粒子間の凝集力が非常に大きいため凝集体を形成する傾向がある。結果として、量子ドットの独特な特性を十分に発揮できなくなる。したがって、ナノ粒子が溶媒または樹脂内で互いに凝集することを防止するために、分散剤の選択が重要となる。
【０００４】
一方、従来のナノ粒子の分散媒としては、トルエン、ヘキサンなどの非極性有機溶媒、またはエポキシ樹脂、シリコン樹脂、アクリル樹脂などの極性樹脂が知られている。これらのうち、主鎖がシロキサンの構造を有するシリコン樹脂は、熱、紫外線、および酸化物質に対する高い安定性、優れた透明度、比較的低い屈折率、ならびに高い絶縁性などの特性のために、電子材料、特に、光学材料として非常に有用である。
【０００５】
しかしながら、ナノ粒子の合成の際に用いられる分散剤が、非極性の炭化水素系溶媒であるため、前記ナノ粒子の表面は、シリコン樹脂との親和性に乏しい。よって、表面性質の変更なしには、ナノ粒子の分散が不可能であるという問題がある。したがって、ナノ粒子がシリコン樹脂内で凝集または沈殿せずに、容易に分散する新しいタイプの分散剤の開発が切実に望まれている。
【０００６】
これと関連し、特許文献１は、シロキサン主鎖にポリエチレンオキサイド基やトリメチルアンモニウム基を導入して、インクジェットプリント用ナノ粒子の分散性を向上させる技術を開示している。また、特許文献２は、シロキサン主鎖にポリエチレンオキサイド基やポリプロピレンオキサイド基を導入した化合物によってナノ粒子をコーティングすることで、ナノ粒子の分散性を向上させる技術を開示している。
【０００７】
この他にも、非特許文献１は、ポリジメチルシロキサン−ポリ［（３−シアノプロピル）メチルシロキサン］−ポリジメチルシロキサンの構造を有するトリブロック共重合体に、コバルト前駆体を溶解させてコバルトナノ粒子を形成し、これをシリコン樹脂に分散させる技術を開示している。
【特許文献１】米国特許第６，６４５，５６９号明細書
【特許文献２】米国特許第５，９１９，４８７号明細書
【非特許文献１】Ｊｏｕｒｎａｌ  ｏｆ  Ｍａｇｎｅｔｉｓｍ  ａｎｄ  Ｍａｇｎｅｔｉｃ  Ｍａｔｅｒｉａｌｓ，２２５（２００１），ｐ４７−５８
【発明の開示】
【発明が解決しようとする課題】
【０００８】
しかし、上記の技術によれば、分散剤は、ナノ粒子と直接結合する官能基を含んでおらず、ナノ粒子の分散性が十分でなかった。
【０００９】
本発明は、上記のような技術的要求に応えるものであり、その目的は、ＵＶ−ＬＥＤなどの高出力光源に用いられるシリコン樹脂にナノ粒子を分散させる際、その分散性を向上させうる手段を提供することにある。
【課題を解決するための手段】
【００１０】
上記の目的を達成するために、本発明は、ナノ粒子との親和性を有する頭部と、シリコン樹脂との親和性を有する尾部と、を含むシロキサン系分散剤を提供する。
【００１１】
また、本発明は、前記シロキサン系分散剤、ナノ粒子、およびシリコン系樹脂を含むことを特徴とする、ナノ粒子ペースト組成物を提供する。
【００１２】
さらに、本発明は、窒素含有基、カルボキシル基、メルカプト基、またはリン酸基を有する頭部と、シリコーン部分を有する尾部とを含むシロキサン系分散剤を用いて、ナノ粒子をシリコン樹脂に分散させ、さらにエポキシ基を有するシリコン樹脂を添加した後、熱処理して形成されたシリコンゴムを提供する。
【発明の効果】
【００１３】
本発明によれば、シリコン樹脂に対するナノ粒子の分散性が向上しうる。
【発明を実施するための最良の形態】
【００１４】
以下、本発明をさらに詳細に説明する。
【００１５】
本発明のシロキサン系分散剤は、ナノ粒子との親和性を有する頭部と、シリコン樹脂との親和性を有する尾部と、を含むことを特徴とする。
【００１６】
具体的には、本発明のシロキサン系分散剤は、下記化学式（１）および化学式（２）で表される頭部からなる群より選択される頭部と、下記化学式（３）で表される尾部からなる群より選択される尾部と、を含むことが好ましい。
【００１７】
【化１】
2007196224.tif 000002
【００１８】
【化２】
2007196224.tif 000003
【００１９】
前記化学式（１）中、Ｒは、それぞれ独立して、水素原子または炭素数１〜４の直鎖状のもしくは分岐状のアルキル基であり、
【００２０】
【化３】
2007196224.tif 000004
【００２１】
前記化学式（３）中、ｎは、２〜３０の整数であり、ｘおよびｙは、それぞれ独立して、２〜２０の整数である。
【００２２】
すなわち、本発明のシロキサン系分散剤は、前記化学式（１）および（２）で表される群から選択される頭部を含むことで、頭部に存在する非共有電子対がナノ粒子表面の金属イオンと容易に配位結合するようになり、前記化学式（３）で表されるシリコーン部分を有する尾部を含むことで、分散媒であるシリコン樹脂との親和性が大きくなる。
【００２３】
さらに具体的には、前記シロキサン系分散剤は、下記化学式（４）〜（２６）で表されるシロキサン系分散剤からなる群より選択される少なくとも１種であることがより好ましい。
【００２４】
【化４】
2007196224.tif 000005
【００２５】
【化５】
2007196224.tif 000006
【００２６】
【化６】
2007196224.tif 000007
【００２７】
【化７】
2007196224.tif 000008
【００２８】
【化８】
2007196224.tif 000009
【００２９】
【化９】
2007196224.tif 000010
【００３０】
【化１０】
2007196224.tif 000011
【００３１】
【化１１】
2007196224.tif 000012
【００３２】
【化１２】
2007196224.tif 000013
【００３３】
【化１３】
2007196224.tif 000014
【００３４】
【化１４】
2007196224.tif 000015
【００３５】
【化１５】
2007196224.tif 000016
【００３６】
【化１６】
2007196224.tif 000017
【００３７】
【化１７】
2007196224.tif 000018
【００３８】
【化１８】
2007196224.tif 000019
【００３９】
【化１９】
2007196224.tif 000020
【００４０】
【化２０】
2007196224.tif 000021
【００４１】
【化２１】
2007196224.tif 000022
【００４２】
【化２２】
2007196224.tif 000023
【００４３】
【化２３】
2007196224.tif 000024
【００４４】
【化２４】
2007196224.tif 000025
【００４５】
【化２５】
2007196224.tif 000026
【００４６】
【化２６】
2007196224.tif 000027
【００４７】
前記化学式（４）〜（２６）中、Ｒは、それぞれ独立して、水素原子または炭素数１〜４の直鎖状もしくは分岐状のアルキル基であり、ｎは、２〜３０の整数であり、ｘおよびｙは、それぞれ独立して、２〜２０の整数である。
【００４８】
前記化学式（１）、（５）〜（１０）、（１６）〜（１９）、（２１）〜（２３）、および（２６）中のＲとして用いられる基の具体的な例としては、水素原子、メチル基、エチル基、ｎ−プロピル基、イソプロピル基、ｎ−ブチル基、ｓｅｃ−ブチル基、ｔｅｒｔ−ブチル基、またはイソブチル基などが挙げられる。
【００４９】
また、本発明は、ナノ粒子ペースト組成物を提供する。本発明によるナノ粒子ペースト組成物は、本発明のシロキサン系分散剤、ナノ粒子、およびシリコン樹脂を含む。
【００５０】
具体的には、本発明に用いられるナノ粒子としては、ＩＩ−ＶＩ族化合物半導体、ＩＩＩ−Ｖ族化合物半導体、ＩＶ−ＶＩ族化合物半導体、ＩＶ族化合物半導体、金属、および磁性粒子からなる群より選択される少なくとも１種であることが好ましく、ＣｄＳ、ＣｄＳｅ、ＣｄＴｅ、ＺｎＳ、ＺｎＳｅ、ＺｎＴｅ、ＧａＮ、ＧａＰ、ＧａＡｓ、ＧａＳｂ、ＡｌＮ、ＡｌＰ、ＡｌＡｓ、ＡｌＳｂ、ＩｎＰ、ＩｎＡｓ、ＩｎＳｂ、ＳｉＣ、Ｆｅ、Ｐｔ、Ｎｉ、Ｃｏ、Ａｌ、Ａｇ、Ａｕ、Ｃｕ、ＦｅＰｔ、Ｆｅ２Ｏ３、Ｆｅ３Ｏ４、Ｓｉ、およびＧｅからなる群より選択される少なくとも１種であることがより好ましいが、これらに限定されるものではない。また、本発明では、コア−シェル構造を有するナノ粒子も好ましく用いられる。本発明で使用可能なナノ粒子の大きさは、特に制限されることはないが、２〜３０ｎｍの範囲であることが好ましい。
【００５１】
また、本発明に用いられるシリコン樹脂の例としては、従来のナノ粒子ペースト組成物に用いられるポリジメチルシロキサンまたはその誘導体が好ましく挙げられる。
【００５２】
本発明のナノ粒子ペースト組成物には、組成物の物性を失わない範囲で、可塑剤、レベリング剤、酸化防止剤、平滑剤、または消泡剤などの添加剤が添加されうる。これらの添加剤は、商業的に入手可能であることが当業者には広く知られている。
【００５３】
本発明のナノ粒子蛍光体ペースト組成物は、前記シロキサン系分散剤、前記ナノ粒子、および前記シリコン樹脂の総質量１００質量％を基準として、４０〜７０質量％のナノ粒子、０．１〜３質量％のシロキサン系分散剤、および残部のシリコン樹脂を含むことが好ましい。前記組成物において、シロキサン系分散剤の含有量が、前記シロキサン系分散剤、前記ナノ粒子、および前記シリコン樹脂の総質量１００質量％を基準として０．１質量％未満である場合、ナノ粒子の使用量の増加および組成物の粘度維持などの効果が十分に得られない場合がある。一方、シロキサン系分散剤の含有量が、前記シロキサン系分散剤、前記ナノ粒子、および前記シリコン樹脂の総質量１００質量％を基準として３質量％を超える場合、他の成分の含有量が減少することによって、ペーストの物性が低下する場合がある。
【００５４】
さらに、本発明は、窒素含有基、カルボキシル基、メルカプト基、またはリン酸基を有する頭部と、シリコーン部分を有する尾部とを含むシロキサン系分散剤を用いて、ナノ粒子をシリコン樹脂に分散させ、さらにエポキシ基を有するシリコン樹脂を添加した後、熱処理して形成されるシリコンゴムを提供する。
【００５５】
ここで、本発明における「窒素含有基」とは、窒素原子を含む基であれば特に制限されず、例えば、アミノ基、ピリジン環、またはアザビシクロ環などが窒素含有基の例として好ましく挙げられる。
【００５６】
本発明によるナノ粒子ペースト組成物は、ルイス塩基であるシロキサン系分散剤の頭部を含んでいる。金属触媒の存在下で硬化しうる樹脂（例えば、シラン−ビニル架橋シリコン樹脂）を用いた場合、金属触媒が前記シロキサン系分散剤の頭部と結合することで、硬化を阻害するという問題がある。したがって、ルイス塩基である頭部を含む前記シロキサン系分散剤の存在下で、硬化したシリコンゴムを製造する必要がある場合は、金属触媒を使用せずに硬化反応を進行させるべきである。したがって、本発明のシリコンゴムの製造方法は、窒素含有基、カルボキシル基、メルカプト基、またはリン酸基を有する頭部を含むシロキサン系分散剤とともにナノ粒子をシリコン樹脂か、またはシリコン樹脂とエポキシ基を有するシリコン樹脂とを混合したものの中に分散させる工程と、その後の熱処理の工程を含む。前記熱処理は、シロキサン系分散剤の窒素含有基が触媒となるエポキシ基の開環および交差反応による化学的な硬化をもたらす。その結果、硬化したシリコンゴムを得ることが可能となる。
【００５７】
窒素含有基、カルボキシル基、メルカプト基、またはリン酸基を有する頭部とシリコーン部分を有する尾部とを含む本発明のシロキサン系分散剤は、単独でもまたは２種以上混合しても用いることができるが、２種以上併用することが、シリコンゴムの硬度の制御の面から好ましい。
【００５８】
さらに具体的には、本実施形態において、ナノ粒子およびシリコン樹脂は、上述の通りである。また、本実施形態において、窒素含有基、カルボキシル基、メルカプト基、またはリン酸基を有する頭部とシリコーン部分を有する尾部とを含む本発明のシロキサン系分散剤は、前記化学式（１）および前記化学式（２）で表される頭部からなる群より選択される窒素含有基、カルボキシル基、メルカプト基、またはリン酸基を有する頭部と、前記化学式（３）で表される尾部からなる群より選択されるシリコーン部分を有する尾部と、を含むシロキサン系分散剤であることが好ましく、前記化学式（４）〜（１１）および前記化学式（１５）〜（２３）で表されるシロキサン系分散剤からなる群より選択される少なくとも１種であることがより好ましく、前記化学式（１９）で表されるシロキサン系分散剤および前記化学式（２３）で表されるシロキサン系分散剤のいずれか一方または両方であることがさらに好ましい。
【００５９】
また、前記エポキシ基を有するシリコン樹脂は、下記化学式（２７）で表されるシリコン樹脂であることが好ましい。
【００６０】
【化２７】
2007196224.tif 000028
【００６１】
前記化学式（２７）中、ｎは、２〜３０の整数である。
【００６２】
本発明において、熱処理条件は特に制限されないが、前記シロキサン系分散剤を用いて、前記ナノ粒子を前記シリコン樹脂に分散させ、さらにエポキシ基を有するシリコン樹脂を添加し、その後得られた混合物を７０〜１５０℃の温度範囲で、０．５〜１２時間の間熱処理することが好ましい。
【実施例】
【００６３】
以下、実施例を通して、本発明をさらに詳細に説明する。ただし、下記の各実施例は、説明のために例示されたものに過ぎずなく、本発明を制限するものではない。
【００６４】
（製造例１：シロキサン系分散剤（１）の製造）
【００６５】
【化２８】
2007196224.tif 000029
【００６６】
窒素雰囲気のガラスフラスコ中で、乾燥したトルエンに１，７−ジクロロオクタメチルテトラシロキサン２０ｇを溶解させた。次いで、１，７−ジクロロオクタメチルテトラシロキサンとトリメチルシラノールとのモル比が１：１となるように、トリメチルシラノールをゆっくり添加して反応させた後、生成された酸および残存したクロロ基をヒドロキシ基に変えるために、アンモニア水を入れて強く攪拌した。その後、得られた反応溶液を水で洗ってから、乾燥剤で乾燥させた。乾燥させた反応溶液に、乾燥したトルエンに溶かしたＮ−（２−アミノエチル）−３−アミノプロピルメチルジメトキシシランを、１，７−ジクロロオクタメチルテトラシロキサンに対して０．５当量となる量でゆっくり添加した。混合溶液を、８０〜１００℃の温度で加熱し、２４時間反応させた。その後、反応溶液を減圧加熱することで、揮発性物質を全て除去し、上記化学式（２８）で表されるシロキサン系分散剤（１）を得た。得られたシロキサン系分散剤（１）の１Ｈ−ＮＭＲスペクトルを下記図１に示す。
【００６７】
（製造例２：シロキサン系分散剤（２）の製造）
【００６８】
【化２９】
2007196224.tif 000030
【００６９】
１，７-ジクロロオクタメチルテトラシロキサンの代わりに、重量平均分子量が５５０であるヒドロキシ基末端のポリジメチルシロキサンと、１，７-ジクロロオクタメチルテトラシロキサンとを１：２で反応させたこと以外は、製造例１と同様の方法で、上記化学式（２９）で表されるシロキサン系分散剤（２）を得た。
【００７０】
（製造例３：シロキサン系分散剤（３）の製造）
【００７１】
【化３０】
2007196224.tif 000031
【００７２】
ヘキサメチルシクロトリシロキサンに、Ｎ−（２−アミノエチル）−３−アミノプロピルメチルジメトキシシランを１〜１０モル％混合した後、触媒としてトリメチルシラノールのカリウム塩を少量加えて重合反応を行った。重合反応を停止させるために、クロロトリメチルシランを反応系内に加え、副生成物である塩化カリウムを水で洗って除去した。結果物を乾燥させ、減圧することで、揮発性成分を除去し、上記化学式（３０）で表されるシロキサン系分散剤（３）を得た。分散剤の粘度は、クロロトリメチルシランを加えるまでの時間を変化させることによって調節可能である。
【００７３】
（実施例１：ナノ粒子ペースト組成物（１）の製造）
ナノ粒子として、市販のＣｄＳｅ／ＺｎＳ（Ｅｖｉｄｅｎｔ社製、商品名：ＥｖｉＤｏｔｓ（商標））を使用した。約３質量％のナノ粒子のトルエン溶液０．５ｍｌに、製造例１で得たシロキサン系分散剤（１）を２０ｍｌ添加した後、トルエンを真空除去した。その後、残ったナノ粒子に、重量平均分子量が７００であるシリコン樹脂（ダウコーニング社製、動粘度：５ｃＳｔ）２ｍｌを加え、本発明のナノ粒子ペースト組成物（１）を製造した。
【００７４】
（実施例２：ナノ粒子ペースト組成物（２）の製造）
シロキサン系分散剤（１）の代わりに、製造例２で得られたシロキサン系分散剤（２）を２０ｍｌ添加すること以外は、前記実施例１と同様の方法でナノ粒子ペースト組成物（２）を製造した。
【００７５】
（比較例）
シロキサン系分散剤（１）を添加しないこと以外は、実施例１と同様の方法でナノ粒子ペースト組成物を製造した。
【００７６】
（実施例３：シリコンゴム（１）の製造）
シロキサン系分散剤（１）の代わりに、製造例３で得られたシロキサン系分散剤１ｇを添加すること以外は、実施例１と同様の方法でナノ粒子ペースト組成物を製造した。その後、前記化学式（２７）で表されるエポキシ基を有するシリコン樹脂（Ｇｅｌｅｓｔ社製、商品名：Ｅｐｏｘｙｐｒｏｐｏｘｙｐｒｏｐｙｌ  Ｔｅｒｍｉｎａｔｅｄ  Ｐｏｌｙｄｉｍｅｔｈｙｌｓｉｌｏｘａｎｅ）０．２ｇをさらに添加した後、８０℃で１２時間加熱することによって、硬化したシリコンゴムを製造した。
【００７７】
（実施例４：シリコンゴム（２）の製造）
製造例３で得られた分散剤を添加する前に、製造例２で得られたシロキサン系分散剤（２）２０ｍｌを添加すること以外は、実施例３と同様の方法で、硬化したシリコンゴムを製造した。
【００７８】
上記の実施例１および比較例１で得られたナノ粒子ペースト組成物の分散性を写真で撮影し、その結果を図２に示した。図２に示すように、本発明のシロキサン系分散剤が添加された実施例１の場合、優れた分散性を示すが、分散剤が添加されていない比較例１の場合、ほとんど分散していないことが確認できた。
【００７９】
また、実施例２で得られたナノ粒子ペースト組成物の分散性を写真で撮影し、その結果を図３に示した。図３に示すように、ナノ粒子が、シリコン樹脂に均一に分散し、発光していることが確認できた。
【００８０】
さらに、実施例３で得られた硬化したシリコンゴムを写真で撮影し、その結果を図４に示した。図４に示すように、ナノ粒子が、小さな棒状で硬化したシリコンゴム中に均一に分散し、発光していることが確認できた。
【００８１】
以上、本発明を具体的な実施例に基づいて説明してきたが、本発明は、上述の実施例に限定されるものではなく、本発明の技術的思想の範囲内で、当業者によって多様に変形可能であることは明らかである。
【図面の簡単な説明】
【００８２】
【図１】本発明の製造例１で得られた分散剤の１Ｈ-ＮＭＲスペクトルである。
【図２】本発明の実施例１および比較例１で得られたナノ粒子ペースト組成物の分散性を示す写真である。
【図３】本発明の実施例２で得られたナノ粒子ペースト組成物の分散性を示す写真である。
【図４】本発明の実施例３で得られたシリコンゴムの発光を示す写真である。
【図１】
2007196224.tif 000076
【図２】
2007196224.tif 000077
【図３】
2007196224.tif 000078
【図４】
2007196224.tif 000079